Brevet FR2574806A1 — publié le 19860620

La présente invention concerne de nouveaux composés organométalliques, des procédés pour leur préparation ainsi que l'application de ces composés dans le domaine de l'électronique et de l'opto- électronique. Les nouveaux composés organométalliques selon la présente invention sont constitués de deux parties. Tout d'abord un ligand capable de complexer un ion métallique; plus particulièrement il s'agit de composés dans lesquels le ligand est une phtalocyanine ou une porphyrine et le métal peut être de nature variée. Le ligand constitué par une porphyrine ou une phtalocyanine présente, de préférence, des substituants de type paraffinique dont la nature ainsi que celle du métal permettent d'obtenir des phases organisées de différents types et de propriétés variées. En particulier, les composés selon la présente invention sont susceptibles de constituer des mésophases de type discotique, ceci correspond à une organisation dans laquelle le ligand aromatique central est entouré par plusieurs chaînes paraffiniques flexibles, les coeurs rigides de ces composés constitués du cycle phtalocyanine ou porphyrine viennent s'empiler les uns sur les autres pour former des colonnes qui cristallisent sous forme hexagonale bidimensionnelle. Les composés selon la présente invention sont donc susceptibles de conduire à la formation de cristaux liquides discotiques; en outre, la présence d'un ion métallique dans la structure permet de leur conférer des propriétés électrochromes, c'est-à-dire que la couleur des composés varie suivant les caractéristiques du potentiel électrique qui leur est appliqué. L'existence de phases discotiques a déjà été rapportée pour différents composés et l'existence de propriétés électrochromes pour des dérivés de phtalo- cyanine,comme par exemple la phtalocyanine de lutécium, a été également rapportée; mais, à la connaissance des Demandeurs, il n'a jamais été rapporté l'existence de cristaux liquides, en particulier discotiques, présentant des propriétés électrochromes. Ce type de composant peut présenter un intérêt très important en électronique et en opto-électronique, en particulier dans les dispositifs d'affichage o on utilise déjà des dérivés de diphtalocyanines de terres rares. Il est inutile de rappeler ici toutes les publications ayant trait à l'utilisation de diphtalo- cyanines de terres rares dans les dispositifs d'affichage, pas plus que l'utilisation des cristaux liquides dans ce même type de dispositif. On a déjà tenté d'utiliser des systèmes basés sur un cristal liquide présentant des propriétés électrochromes en utilisant des cristaux liquides usuels tels que le 4-n-octyl-4'-cyanobiphênyle dans lequel on a ajouté un électrolyte, en l'occurrence l'iodure de tétra-n-butylammonium. Ce type de mélange montre un changement de couleur de l'incolore vers le bleu-vert lorsqu'on applique un champ électrique. Le mécanisme mis en oeuvre est encore pour l'instant largement incompris. On a, de même, proposé d'autres mélanges de cristaux liquides et d'un colorant ou d'une molécule fluorescente afin de combiner les propriétés des cristaux liquides et des composés électrochromes. Mais, il n'existe pour l'instant aucun composé présentant en lui-même les deux propriétés, à savoir: des propriétés électrochromes à l'état cristallin liquide. Les composés selon la présente invention sont des composés de formule: [(R)n Por] Me () P dans laquelle: - Por représente un radical choisi parmi les radicaux: phtalocyanine, porphyrine, tétraazaporphyrine, tétra(naphto)tétraazaporphyrine, tétra(phénanthro) tétraazaporphyrine; - (R)n représente n radicaux R, identiques ou différents, fixes sur les atomes de carbone périphériques du cycle Por; R est un radical à caractère essentiellement aliphatique dont la chaîne carbonée peut être interrompue par un ou plusieurs hétéroatomes choisis parmi: 0, S, N et Se, ou par un radical phénylène, la chaîne carbonée contenant au moins 6 atomes, ou - R est un radical cyano ou halogéno; - n est un nombre entier au moins égal à 4 et au plus égal au nombre d'atomes de carbone périphériques du cycle Por; - est égal à 1 ou 2; - Me est un métal. Dans la formule précédente, on remarquera que les composés de formule I doivent présenter de préférence plus de 4 chaînes aliphatiques latérales, ceci afin de permettre d'obtenir une phase organisée, en particulier une phase discotique. De même, afin que les phases organisées puissent apparaître, il est important que la chaîne carbonée soit suffisamment longue, c'est-à-dire qu'elle contienne au moins 6 atomes, que ceux-ci soient des atomes de carbone ou des hétéroatomes. Par "atomes de carbone périphériques" on entend désigner les atomes de carbone les plus éloignés du centre géométrique du cycle Por. De même, pour la valeur de y, cette valeur - dépendra de la nature du métal utilisé et, éventuellement, de son degré d'oxydation. Parmi les composés selon la présente invention, on préfère tout particulièrement les composés organo- métalliques dans lesquels le cycle central est le cycle de la phtalocyanine, c'est-à-dire des composés de formule: [(R)n Pc] p Me dans laquelle: - Pc symbolise le radical phtalocyanine substitué suivant: R 2 i / R5 R2 Pc R4 R R7 R6 R3 -R1 à R8 peuvent représenter H ou l'une des valeurs données pour R, sous réserve qu'au moins 4 des radicaux R1 à R8 soient différents de H. Le radical phtalocyanine a été simplifié et représenté uniquement par les atomes de carbone périphériques, sa structure complète est représentée à la figure 1. De façon encore préférable, dans ces composés les radicaux R1 à R8 représentent H ou un radical choisi parmi les radicaux alcoyles en C6 à C50, droits ou ramifiés, les radicaux alcoyles en C6 à C50 comportant un ou plusieurs hétéroatomes choisis parmi 0, S ou N dans la chaîne. Pour des raisons tenant à la simplicité de la synthèse et également à la symétrie de la molécule, les composés selon la présente invention seront de préférence ceux dans lesquels tous les substituants R1 à R8 seront identiques et R1 à R8 représenteront soit l'hydrogène soit les radicaux CH2-0-R10, R10 étant un radical alcoyle en C4 à C50 ou une chamne alcoylée interrompue par un ou plusieurs hétéroatomes choisis parmi O, S ou N; et de façon encore préférée R10 sera choisi parmi: C8H17; -C12H25; -CH(CH2-0-CH12H25) /0O / OMe a =1,7 ou 14 Lorsque la longueur des chaînes devient trop importante, ceci peut gêner l'organisation des cycles et les cristaux, lorsqu'ils sont obtenus, peuvent avoir une organisation non-discotique. Parmi les composés préférés selon la présente invention, il faut citer les composés de formules Ia, Ib, Ic, Id, Ie et If dans lesquels le radical Pc représente les formules la, lb, lc, ld, le et If qui sont schématisés à la figure 1. Les métaux mis en oeuvre peuvent être très variés; il s'agit de préférence de métaux du groupe des lanthanides et de l'yttrium tels que le lutécium ou le dysprosium par exemple, ou bien des métaux tels que l'uranium, le thorium ou l'étain. Les métaux du groupe des lanthanides donnent des composés organométalliques dans lesquels chaque atome métallique est pris en "sandwich" entre deux cycles phtalocyanine. Mais, il est possible de réaliser des composés avec un seul cycle par atome métallique avec des métaux tels que le plomb par exemple. Les composés particulièrement intéressants pour leurspropriétés de cristaux liquides et leurs propriétés électrochromes sont les composés Ia et If qui seront étudiés plus en détail dans les exemples. Dans certains cas les composés synthétisés peuvent être dissymétriques, dans ce cas on préférera les composés dans lesquels R et R8 représentent le radical cyano, ces composés présentent la particularité de présenter un moment dipolaire dans le plan très important qui peut les rendre précieux dans les dispositifs électroniques ou opto-électroniques. Dans d'autres cas, lorsque l'atome métallique a un rayon atomique suffisamment important, cet atome métallique ne peut se loger dans le plan de la porphyrine ou des phtalocyanines, il se trouve donc au-dessus du plan de la molécule et induit ainsi un moment dipolaire pour cette molécule qui sera perpen- diculaire au plan, c'est le cas par exemple des composés organométalliques avec le plomb. Là encorej l'existence d'un moment dipolaire perpendiculaire à la molécule peut permettre des utilisations intéressantes de ces composés. Les composés selon la présente invention peuvent être préparés par divers procédés. En particulier, les composés organométalliques peuvent être préparés à partir du composé non métallé par action d'un sel du métal sur le dianion du ligand organique, de préférence le dianion est préparé par action d'un alcoolate de métal alcalin sur le composé organique. Parmi les alcoolates utilisables, il faut citer des composés tels que l'amylate de potassium en solution dans l'alcool amylique. La partie organique non métallée des composés selon l'invention peut être préparée notamment selon le schéma suivant: CH3 CH3 r 2Br 3 BrCH Br CH,2Br 3 / 4 NC 3 CH20R Br N CH20R NC 7 eCH2OR Br V CH2OR 7a-e 6a-e nZCDS =) Roe Ke LIGANDS _ OK COMPLEXES METALLIQUES 2 MCI2 SCHEMA 1 Dans ce procédé, l'o-xylène est traité par le brome pour donner le dérivé 4,5-dibromé. Les groupements méthyles sont alors bromés avec le Nbromosuccinimide par un mécanisme radicalaire, ce qui conduit à des rendements supérieurs à la bromation directe par Br2. Les chatnes latérales paraffiniques sont alors greffées par-réaction des alcoolates ROH correspondants avec le dérivé tétrabromé. Cette réaction nécessite l'utilisation d'un solvant protique anhydre, par exemple un excès de l'alcool correspondant ou le t-butanol, de façon à éviter les réactions d'élimination qui surviennent dans les solvants aprotiques tels que le DMF ou le THF. Le dérivé dicyané correspondant (7) est obtenu en traitant le dérivé dibromé (6) par le cyanure cuivreux dans le DMF. La concentration des réactifs doit être suffisamment faible pour éviter la formation de la phtalocyanine de cuivre. En partant du dérivé dicyané (7) on peut préparer la phtalocyanine correspon- dante par diverses routes. Le composé (7) traité avec le lithium dans le 1-pentanol conduit au sel de dilithium de Pc. Le composé (7) peut être également traité dans un solvant à haut point de fusion (1-chloro- naphtalène ou quinoline par exemple) en présence de métal finement divisé ou d'un sel métallique pour donner la phtalocyanine métallée correspondante. Pc peut également être obtenu électro- chimiquement. Dans le cas des dérivés octasubstitués, les meilleurs rendements sont obtenus en transformant le composé (7) en les 1,3-diimino-isoindolines corres- pondantes par traitement à l'ammoniac en milieu basique. Ces diimino-isoindoles sont dissous dans le 2-diméthylamino- éthanol et chauffés au reflux pour donner le dérivé correspondant non métallé (1). Lorsque le produit à préparer doit comporter des radicaux cyano en position c, on part du dérivé tétracyané qui est traité par l'ammoniac et l'amylate de sodium, on obtient le composé (8) sur le schéma ci-après: NH C H NC CN NH a NC Ng CN C5 11ONa NC NH R0 3 l NH NH (C120CH2 6 (CN)2 PcH2 R = C12H25 SCHEMA 2 La condensation dans un rapport de l'ordre de 1/3 du composé précédent et du composé correspondant non cyané conduit au dérivé de formule souhaitée. Les composés selon la présente invention sont- utilisables en électronique et en opto-électronique, en particulier dans les dispositifs d'affichage comme cela est déjà connu pour les composés électrochromes ou les cristaux liquides mais en permettant d'utiliser au mieux les avantages des deux types de composant. Sur les figures ci-annexées: la figure 1 représente la structure de certains composés selon l'invention non métallés, la figure 2 représente une vue en perspective de la structure du composé de l'exemple 16, la figure 3 représente une vue en perspective de la structure du composé de l'exemple 18, les figures 4 à 6 représentent des courbes d'analyse thermique différentielle pour le colLposé de l'exemple 18, la figure 7 représente un spectre RPE en fonction de la température pour le composé de l'exemple 18. D'autres caractéristiques et avantages de la présente invention apparaîtront à la lecture des exemples ci-après. EXEMPLE 1 - Dibromo-4,5o-xylène 220 g (2,06 moles) de o-xylène sont refroidis jusqu'à 5-10 C, quelques mg de poudre de fer et un cristal d'iode sont ajoutés. Le catalyseur de bromation se trouve formé lorsque la coloration caractéristique de l'iode disparaît. 660 g de brome (4,1 moles) sont alors ajoutés goutte à goutte; on note le dégagement d'une importante quantité d'acide bromhydrique. Lorsqu'environ la moitié du brome total a été ajoutée, on rajoute 200 ml de chlorure de méthylène pour diluer le milieu réactionnel. Le restant du brome est ajouté et le mélange réactionnel est maintenu à 5100C pendant environ 48 heures. 200 ml de chlorure de méthylène sont ajoutés et le brome en excès est neutralisé en traitant la phase organique avec une solution diluée de bisulfite de sodium. Les extraits organiques sont rincés à l'eau distillée, séchés sur MgS04 et évaporés jusqu'à siccité. La recristallisation à partir d'hexane donne des cristaux blancs. Rendement: 40 %; TF: 86 C; 1H RMN (CCl4): 2,1 (s, 6H, OCH3), 7,15 (s, 2H, arom.). Analyse: C8H8Br2 (263,96): Calculé (%): C 36,40; H 3,05; Br 60,54; Trouvé (%): C 36,50; H 3,11; Br 60,65; total: 100,26 %. EXEMPLE 2 - 1,2-dibromo-4,5-bis(bromomethyl)-benzène g (0,379 mole) du dérivé dibromé obtenu à l'exemple 1 sont mélangés avec 140 g (0,786 mole) de N-bromosuccinimide et 1,26 g (5,2 mmoles) de peroxyde de benzoyle dans 400 ml de tétrachlorure de carbone et 2574806 - chauffés sous reflux; la réaction radicalaire démarre approximativement 15 à 30 minutes après le début du chauffage à reflux. La réaction se continue jusqu'à ce que l'ébullition diminue. La solution chaude est filtrée et le filtrat est évaporé jusqu'à siccité. Le résidu huileux jaune est dissous dans l'éther de pétrole bouillant; la solution chaude est alors filtrée pour éliminer la succinimide qui a précipité. Le dérivé du titre est cristallisé à 5 C. Rendement: 60 %; TF: 88 C; H RMN (CCl4): 4,35 (s, 4H, 0CH2Br), 7,35 (s, 2H, arom.). Analyse: C8H6Br4 (421,75): Calculé (%): C 22,78; H 1,44; Br 75,78; Trouvé (%): C 22,83; H 1,14; Br 76,78; total: 100,75 %. - EXEMPLE 3 - Hydroxy-15-nonacosaneoxy-dioxa-13,17 Le composé du titre est préparé en ajoutant goutte à goutte sous une atmosphère d'azote 23 g (0, 249 mole) d'épichlorhydrine dans 300 g (1,61 mole) de 1-dodécanol contenant 20 g (0,5 mole) d'hydroxyde de sodium finement divisé. Le mélange est chauffé à 120 C et agité pendant une nuit à cette température. A la température normale, ml d'eau sont ajoutés. La phase aqueuse est alors extraite avec trois fois 150 ml de CHCl3. Les extraits organiques combinés sont séchés sur Na2S04, filtrés et évaporés jusqu'à siccité. Le résidu huileux est distillé sous vide (10-2 Torr); le dodécanol est tout d'abord récupéré à environ 90 C. Le dérivé du titre distille à une température comprise entre 180 et 210 C. L'alcool ainsi obtenu est de nouveau purifié par recristallisation dans l'heptane. Rendement: 47 %; TF: 40 C; H RMN (CDCl3): 1,2 (m, 46H, -CH2-), 3,3 (m, 9H, -CH20- et OH), 3,7 (m, 1H, -CH-OH). Analyse: C27H5603 (428,75) Calculé (%):C 75,64; H 13,17; 0 11,19; Trouvé (%):C 75,57; H 13,21; 0 11,59; total: 100,37 %. EXEMPLE 4 - 1,2-dibromo-4,5-bis-(dodécaneoxyméthyl)-benzène On fait réagir 45 ml (0,47 mole) de t-butanol fraîchement distillé avec 4,63 g (0, 118 mole) de potassium sous atmosphère d'azote. Après complète réaction du métal, 20 g (0,11 mole) de 1-dodécanol sont ajoutés en une seule fois à 40 C. 10 g (0,024 mole) du dérivé préparé à l'exemple 2, en poudre, sont alors ajoutés par fraction, l'addition complète prenant environ 4 heures. Le mélange réactionnel est alors chauffé à 60 C pendant 48 heures. On utilise la CCM pour mettre en évidence la fin de la réaction (SiO2; éluent: heptane/toluène 1/1). RF: 0,76 pour le composé du titre et RF: 0,30 pour la matière de départ. A la température ambiante, 200 ml d'eau distillée sont ajoutés. La phase aqueuse est neutralisée avec une solution diluée de HCl et extraite avec CHC 13. Les extraits organiques combinés sont séchés sur Na2S04D filtrés et évaporés jusqu'à siccité. L'excès de 1-dodécanol est distillé sous vide (75-100 C; 5.10 3 Torr). Le résidu huileux rougeâtre restant est filtré sur une colonne d'alumine ( éluent: toluène) et extrait avec de l'éthanol bouillant (3 fois 200 ml). Le dérivé du titre est cristallisé à 5-7 C. Rendement: 47 %; TF: 41-43 C; 1H RMN (CC14): 1,2 (m, 46H, -CH2-), 3,3 (m, 4H, -OCH2-), 4,25 (s, 4H, OCH20-), 7,4 (s, 2H, arom.). 13C RMN (CDC13): 14,1, 22,6, 26,1, 29,5, 29,4, 29,3, 31,8, 69,1, 70,9, 123,4, 133,1, 137,4. Analyse: C32H5602Br2 (632,62): Calculé (%): C 60,76; H 8,92; 0 5,06; Br 25,25; Trouvé (%): C 60,66; H 8,79; 0 5,02; Br 25,63; total: 100,1 %. EXEMPLE 5 - Préparation du dérivé 6b En opérant comme dans l'exemple 4, mais en rempla- çant le 1-dodécanol par le composé préparé à l'exemple 3, dissous dans le t-butanol selon un rapport molaire: conposé exemple 2/t-BuOH/K/ccmposé exemple 3 1/40/5/5, on obtient le dérivé 6b qui présente les caractéristiques suivantes: Rendement: 20 %; TF: 25 C; H RMN (CCl4): 1,15 (m, 92H, -CH2-), 3,30 (m, 18H, -OCH2- et -CHO), 4,45 (s, 4H, 0CH2-), 7,45 (s, 2H, arom.). EXEMPLES 6 à 8 - Dérivés 6c à 6e Ces exemples concernent la préparation de différents dérivés obtenus comme cela est décrit à l'exemple 4 mais en remplaçant le 1-dodécanol par différents étheralcools. Les alcools monométhyléther polyéthylène-oxyde qui sont commercialement disponibles et vendus par la société Polysciences présentent une polydispersion très importante. L'alcool ayant un poids moléculaire d'environ 350 a été analysé par chromatographie en phase gazeuse après silylation des groupes hydroxy terminaux. On obtient ainsi la composition suivante: MeOn---O)n OH n = 1, 0,3 %; n = 2, 12,2 %; n = 3, 12,7 %; n = 4, 15,9 %; n = 5, 10,6 %; n = 6, 22,2 %; n = 7, 19,6 %; n = 8, 5,3 %; n = 9, 1,3 %. Les alcools suivants ont pu être purifiés - l'alcool dans lequel n = 1 (35-50 C; 0,5 Torr), et - l'alcool dans lequel n = 7 (200 C; 10'2 Torr). L'alcool dans lequel n = 14 a été purifié par chromatographie sur SiO2 (éluent: CHCl3/MeOH, 95/5) après recristallisation dans l'éther. Ces alcools sont traités comme dans l'exemple 4 et permettent d'obtenir respectivement les composés 6c à 6e dont les caractéristiques sont les suivantes: 6c: n = 1 Rendement: 40 %; H RMN (CCl4): 3,15 (s, 6H, -OCH3), 3,35 (s, 8H, -CH20-), 3,45 (s, 8H, -CH20-), 4,30 (s, 4H, arom. CH20-), 7, 40 (s, 2H, arom.). 13C RMN (CDC13): 58,9, 69,4, 69,9, 70,47, 70,51, 71,9, 123,4, 133,1, 137,4. Analyse: C18H2806Br2 (500,24): Calculé %): C 43,22; H 5,64; O 19,19; Br 31,95 Trouvé (%): C 43,31; H 5,56; 0 19,25; Br 32,39 total: 100,51%. 6d: n = 7 Rendement: 40 %; 1H RMN (CCl): 3,15 (s, 6H, -OCH3), 4 3 3,40 (s, 64H, -CH O-), 4,3 (s, 4H, arom. -CH20-), 7,45 (s, 2H, arom.). C RMN (CDCl3): 58,9, 69,5, 70,6, 71,9, 123,5, 133,2, 137,4. Analyse C42H76018Br2 (1028,88) Calculé (%): C 49,03; H 7,44; 0 27,99; Br 15,53; Trouvé (%): C 49,07; H 7,51; O 27,99; Br 15,76; total: 100,33 %. 6e: n = 14 Rendement: 10 %; H RMN (CC14): 3,15 (s, 6H, -OCH3), 3,45 (s, 120H, -CH20-), 4,35 (s, 4H, arom. -CH20-), 7,45 (s, 2H, arom.). Analyse: C70H132032Br2 (1645,62): Calculé (%): C 51,9; H 8,08; 0 31,11; Br 9,71; Trouvé (%): C 51,28;H 8,18; 0 31,51; Br 9,21; total: 100,18 %. EXEMPLES 9 à 12 - Dérivés 1,2-dicyano-4,5-bis(alcoxy- méthyl)-benzène (7a7e) Les différents composés sont prépares à partir des dérivés dibromés des exemples 4 à 7. 1 mole du dérivé dibromé préparé aux exemples précédents est dissoute dans le DMF (52 moles) et traitée avec CuCN (3 moles). Le mélange est chauffé à reflux et sous atmosphère d'azote pendant 6 heures. Les progrès de la réaction sont contrôlés par CCM (SiO2, éluent: CHCl3/Et20, 97,5/2,5) . S'il reste du composé de départ, on ajoute une nouvelle quantité de CuCN et le reflux est maintenu pendant quelques heures supplémentaires. Le mélange réactionnel est filtré à chaud et le filtrat est évaporé jusqu'à siccité. Le résidu est traité avec une solution d'éthylène- diamine dans l'eau (1/3, v/v). La phase aqueuse est alors extraite avec CHCl3. Les extraits organiques combinés sont rincés avec de l'eau distillée, séchés sur Na2SO4 et évaporés jusqu'à siccité. Le résidu huileux verdâtre est alors purifié par chromatographie sur SiO2 avec les éluents suivants en fonction du produit: 7a: CHC13; 7b: CHCl3/toluène (75/25); 7c: CHCl3/MeOH (99,5/0,5); 7d: CHCl3/MeOH (96/4). 7a: Rendement: 40 %; TF: 82 C; H RMN (CCl4): 1,2 (s, 46H, -CH2-), 4,15 (t, 4H, -CH20-), 4,35 (s, 4H, arom. -CH20-), 7,6 (s, 2H, arom.). 3C RMN (CDC13): 14,0 22,6, 26,1, 29,26, 29,35, 29,5, 31,8, 68,4, 71,6, 114,3, 115,5, 131,8, 142,5. Analyse: C34H5602N2 (524,84): Calculé (%): C 77,81; H 10,76; 0 6,10; N 5, 34; Trouvé (%): C 77,82; H 10,91; O 6,06; N 5,16; total: 99,95 %. 7b: Rendement: 40 %; H RMN (CDCl3): 1,15 (s, 92H, -CH2-), 3,25 (m, 18H, CH20-, -CHO-), 4,55 (s, 4H,-arom. -CH20-), 7,7 (s, 2H, arom.). C RMN (CDCl3): 14,1, 22,7, 26,2, 29,4, 29,5, 29,7, 31,9, 68,0, 71,2, 71,8, 78,7, 114,2, 115,8, 132,0, 142,9. 7c: Rendement: 60 %;H RMN (CC14): 3,1 (s, 6H, -OCH3), 3,3 (s, 8H, -OCH2-), 3,5 (s, 8H, -OCH2-), 4,45 (s, 4H, arom. -CH20-), 7,70 (s, 2H, arom.). 13C RMN (CDCl3): 59,0, 68,9, 70,6, 71,9, 114,4, 115,6, 132,0, 142,6. Analyse: C20H2606N2 (392,45): Calculé (%): C 61,21; H 7,19; 0 24,46; N 7, 13; Trouvé (%): C 59,93; H 7,08; O 25,59; N 7,10; total: 99,7 %. 7d: 1H Rendement: 60 %; H RMN (CCl4): 3,1 (s, 6H, -OCH3-), 3,35 (s, 64H, OCH2-), 4,45 (s, 4H, arom. -CH20-), 7,70 (s, 2H, arom.). Analyse: C44H76018N2 (921,1) calculé (%): C 57,77; H 8,32; O 31,27; N 3, 04; Trouvé (%): C 56,66; H 8,40; O 32,24; N 2,70; total: 97,3 %. EXEMPLE 13 - Phtalocyanines octasubstituées (la-le) Les phtalocyanines des composés obtenus aux exemples précédents peuvent être obtenues directement en traitant le dérivé dicyané dans le N,N-diméthylamino- 2-propanol en présence d'ammoniaque ou éventuellement en convertissant le dérivé dicyané dans le dérivé correspondant diimino-isoindole qui est ensuite retraité à reflux dans le N,N-diméthylamino-éthanol. Le second procédé permet d'obtenir des résultats plus reproductibles. Préparation du 2,3,9,10,16,17,23,24-octa(dodécyloxy- 1-méthyl)-29H,31H-phtalocyanine (la) 1,5 g (2,86 mmoles) de 7a est dissous dans 1,5 ml de N,N-diméthylamino-2-propanol fralchement distillé (point d'ébullition: 120-127 C). De l'ammoniac est introduit sous forme gazeuse à travers le milieu réactionnel qui est alors chauffé sous reflux pendant 72 heures. La solution devient rapidement bleu-vert. Le solvant est évaporé et le résidu verdâtre est extrait avec de l'éthanol chaud pour éliminer les traces restantes de solvant et la matière de départ n'ayant pas réagi. La recristallisation à partir d'heptane fournit des microcristaux vert foncé. Le rendement est de 40 à 60 % et varie sans que l'on ait pu mettre en évidence l'influence de paramètres tels que la pureté du solvant, la température, par exemple. Le composé la obtenu présente les caractéristiques suivantes: la: TF: 78 C (mésophase discotique); H RMN (CCl4): 1,1 (m, 184H, -CH3 et -CH2-), 3,3 (bt, 12H, -CH20-), 4,75 (bs, 12H, arom. -CH20-), 8,35 (bs, 8H, arom.). Analyse: C1 36H22608N8 (2101,36) Calculé (%): C 77,74; H 10,84; O 6,09; N 5,35; Trouvé (%): C 77,68; H 10,78; O 6,37; N 5,62; total: 100,45 %. EXEMPLE 14 - Complexe de cuivre du dérivé la mg (24 gmoles) du composé la obtenu à l'exemple 13 sont dissous sous azote dans 5 ml de n-pentanol distillé (46 mmoles). Le mélange réactionnel est agité et chauffé à 100 C. On ajoute alors 0,52 ml d'une solution de potassium dans le 1-pentanol (0,138 mole); après 1 heure, on ajoute 9,6 mg (71 imoles) de CuCl2 anhydre en poudre et la réaction est poursuivie pendant 2 heures. Le solvant est alors évaporé jusqu'à siccité et le résidu bleuâtre est filtré à travers une colonne d'alumine (éluent: toluène) pour éliminer l'excès de sel métallique. Le complexe de cuivre est recristallisé à partir d'heptane et présente les caractéristiques suivantes: Rendement: 100 %; TF: 70 C (mésophase discotique). Analyse: C136H22408N8Cu (2162,88): Calculé (%): C 75,52; H 10,44; O 5,92; N 5,18; Cu 2,94; Trouvé (%): C 75,19; H 10,08; O 5,-91; N 5,77; Cu 3,05; total: 100 %. En suivant ce procédé il est possible de préparer d'autres complexes métalliques en particulier le complexe métallique avec le zinc qui présente les caractéristiques suivantes: la, Zn: Analyse: C136H224 8N8Zn (2164,71) Calculé (%): C 75,46; H 10,43; Trouvé (%): C 75,14; H 10,29. D'autres dérivés métalliques ont été prépares, en particulier des dérivés d'étain, de manganèse, de platine et de palladium. EXEMPLE 15 - 2,3,10,16,17,23,24-octa-(1-méthoxy-3-oxa- pentaoxy-5-méthyl)-29H,31H-phtalocyanine (lc) Le dérivé diimino-isoindole est formé en traitant 500 mg (1,27 mmole) du dérivé dicyano 6c dans 2,5 ml de méthanol anhydre avec 0,69 ml d'une solution de méthanolate de sodium (0,037 M). On fait alors buller de l'ammoniac dans le mélange réactionnel à la température ambiante pendant 1 heure, puis on chauffe à reflux pendant 4 heures supplémentaires. Lorsque la réaction est terminée le solvant est avaporé jusqu'à siccité et le résidu est filtré à travers une colonne de SiO2 (éluent: MeOH). Le résidu huileux verdâtre obtenu est utilisé sans être purifié. La phtalocyanine correspondante est formée en chauffant à reflux et sous azote 520 mg évaporé à siccité et le résidu est purifié par chromato- graphie sur SiO2 (éluent: CHCl3/MeOH, 98/2). Le produit obtenu présente les caractéristiques suivantes: Rendement: 40 %, huile visqueuse; H RMN (CCl4): 3,2 (s, 24H, -OCH3), 3,5 (bs, 32H, CH20-), 3,6 (bs, 32H, -CH20-), 4,4 (bs, 16H, arom. CH20-), 7,65 (bs, 8H, arom.). Analyse: C80H114024N8 (1571,83): Calculé (%): C 61,13; H 7,31; 0 24,43; N 7,13; Trouvé (%): C 59,87; H 7,06; 0 23,93; N 7,16; total: 98,02 %. EXEMPLE 16 - Préparation du dérivé de Pb du composé la Le produit de départ est le composé la de l'exemple 13. 88 gmoles de ce composé sont dissoutes dans 15 ml d'alcool amylique anhydre. La solution sous azote est portée à 1000C avec agitation magnétique. Après dissolution totale, on ajoute 1,5 ml d'une solution d'amylate de potassium 0,55 molaire (850 Lmoles) dans l'alcool amylique. On ajoute alors un large excès de nitrate de plomb anhydre(O,5 g). On laisse réagir 15 à 30 minutes à 1000C. On contrôle le degré d'avancement de la réaction par chromatographie sur couche mince (éluant: Et2O/CHCl3 /90; (C12)8Pc Pb rf: 0,45). On laisse revenir à température ambiante, on filtre sur coton de verre et le filtrat est versé dans du méthanol; le dérivé de Pb précipite. Le précipité est séparé, filtré rapidement sur colonne d'alumine et recristallisé dans l'acétate d'éthyle. Sa structure est représentée à la figure 2. (Rendement 74 %). Analyse:C136H22408N8Pb: Calculé (%) C 70,80; H 9,81; O 5,55; N 4,86; Pb 8, 98; Trouvé (%) C 70,75; H 10,44; O N 4,84; Pb 8,92. La structure de ce composé est représentée figure 2. EXEMPLE 17 - Préparation de (C12OCH2)6(CN)2Pc H2 Le dérivé tétracyané (250 mg, 1,4 mmole) est dissous dans 10 ml de pentanol à 800C. De l'ammoniac est bullé à travers la solution; après 10 minutes, on ajoute 0, 25 ml d'amylate de sodium (0,19 mole) dans l'alcool amylique. On revient à température ambiante et on laisse agiter 2 heures. On porte à C 2 autres heures puis 1 heure à 100 C. On filtre à chaud et on rince deux fois à l'éthanol, on sèche sous vide au dessicateur. Poids moléculaire: 195,18 Analyse: Calculé: C 61,54; H 2,58; O 3,55; N 35, 88; Trouvé: C 58,93; H 2,90; N 34,62 mg (9,2 Imoles) du composé de l'exemple 14 plus 6 mg (3,06 gmoles) du composé précédent sont mis en suspension dans 70 Al de N,N-diméthyléthanolamine, le mélange est purgé à l'azote et on porte sous reflux 7 heures. On évapore ensuite à sec. On purifie par chromatographie sur SiO2 (éluant: 0,1 % Et20/CHCl3) puis par une seconde chromatographie sur SiO2 (5 % Et20/30 % CHC13/ % hexane). Rendement 20 %. Analyse: C112H17206N10: Calculé C 76,67; H 9,88; 0 5,47; N 7;98; Trouvé C 76,16; H10,10; O 5,71; N 7,84. EXEMPLE 18 - Préparation du dérivé de Lu du composé de l'exemple 14 mg du composé de l'exemple 14 sont dissous à 140 C dans 1 ml de 1,2-propanediol. On additionne alors 0,5 ml d'une solution 0,143 molaire d'amylate de potassium dans l'alcool amylique. 25 mg * d'acétate de lutecium dissous dans 1 ml de 1,2-propane- diol sont alors ajoutés. La réaction terminée, on évapore à sec et on chromatographie sur silice (éluant: 5 % AcOEt/ heptane). Rendement: 40 % Analyse: C272H448016N16Lu (4 373,65) Calculé: C 74,70; H-10,32; N. 5,12; Trouvé: C 74,38; H 10,80; N 4,51. La structure de ce composé est représentée à la figure 3. Il sera nommé ci-après E(C12)8Pc]2Lu. EXEMPLE 19 En remplaçant dans l'exemple 4 le 1-dodécanol par l'alcool caprylique on obtient finalement, après les traitements correspondant aux exemples 5, 9 à 12, 13 et 18, le dérivé If, c'est-à-dire le dérivé de lutécium du composé if qui sera nommé ci-après [(C8)8Pc]2Lu. EXEMPLE 20 - Caractéristiques de [(C12)8Pc 2Lu 12 8 2 - E(c12)8Pc] 2Lu présente les caractéristiques suivantes: Les cristaux solides obtenus après chromatographie fondent à 30 C vers un état isotrope: C K: cristal I: isotrope Par refroidissement, une transition est observable par ATD à 6 C; un nouveau chauffage conduit à une transition à 24 C suivie d'un état isotrope à C soit: 6 C I- * K, CL: cristal 24 C 30 C liquide K' > CL - I Une phase métastable cristalline liquide est observable entre 24 et 30 C. Les figures 4 à 6 représentent les courbes d'analyse thermique différentielle obtenues (ATD) avec [(c12) 8Pc]2Lu: 30. figure 4 : premier chauffage à partir de l'état cristallin, - figure 5: refroidissement à partir de l'état isotrope, figure 6: transition à 24 C obtenue sur le produit chauffé à 30 C puis refroidi à 6 C; cette dernière transition est la seule qui subsiste dans toutes les expériences ultérieures d'ATD. [(C12)8Pc32Lu peut être oxydé soit électro- chimiquement, soit chimiquement (H202: H2S04). Un composé rougêatre est alors obtenu. Les transitions observables par microscopie en lumière polarisée sont alors fortement altérées par rapport à l'état initial: C CL (produit rouge) * I Cette dernière température est dépendante du taux d'oxydation du produit. Plus le taux d'oxydation est faible plus la température de transition vers l'état isotrope se rapproche de 30 C. [(C8)8Pcj2Lu a également été étudié. Les propriétés cristallines liquides sont plus faciles à étudier que pour le composé à chaines dodécyles: chauffage puis température ambiante: CL C 31 C - CL - I - CL Etude en résonance paramagnétique électronique (RPE) Dans tous les cas étudiés, l'intégration du signal RPE permet de calculer que la forme verte, celle initialement formée, comporte 1 spin par molécule de diphtalocyanine de lutécium avec g - 2,0 proche de l'électron libre. Il est possible de suivre les différentes transitions K -- CL --* I en observant la largeur de raie RPE en fonction de la température au voisinage des points de transition comme cela est représenté figure 7. Il n'a pas été noté de signal correspondant M M - 2 ni dans la phase cristalline (5,3 C) ni dans la phase isotrope (31,9 C). La loi de CurieWeiss est obéie au-dessus de 100 K; par contre, une transi- tion vers un état antiferromagnétique est observée (température de transition 87 0K). Il faut noter que pour le composé non substitué, la loi de Curie est observée entre 5 et 100 K. Des essais effectués on a pu mettre en évidence que les composés étudiés: - formaient des phases cristallines liquides (texture en microscopie en lumière polarisée et mesures d'analyse thermique différentielle), changeaient de couleur -du vert vers le rougeâtre- électrochimiquement ou chimiquement. Les différentes caractérisations physico- chimiques (microanalyses, RMN 13C et H, RPE) sont en accord avec les structures proposées. REVENDICATIONS 1) Composé organométallique de formule: [(R)n Por] Me p dans laquelle: Por représente un radical choisi parmi les radicaux: - phtalocyanine, porphyrine, tétraazaporphyrine, tétra(naphto)tétraazaporphyrine, 10. tétra(phénanthro)tétraazaporphyrine; - (R) représente n radicaux R, identiques n- ou différents, fixés sur les atomes de carbone périphériques du cycle Por; - R est un radical à caractère essentiellement aliphatique dont la chaîne carbonée peut être interrompue par un ou plusieurs hétéroatomes choisis parmi O, S N et Se ou par un radical phénylène, la chaîne carbonée contenant au moins 6 atomes, ou - R est un radical cyano ou halogéno; - n est un nombre entier au moins égal à 4 et au plus égal au nombre d'atomes de carbone périphériques du cycle Por; - p est égal à 1 ou 2; - Me est un métal. 2) Composé selon la revendication 1, de formule: dans laquelle: Pc symbolise le radical phtalocyanine substitué suivant R \/ R5 I(l Pc (I') R R1 à R8 peuvent représenter H ou l'une des i R4 8 valeurs données pour R, sous réserve qu'au moins 4 des radicaux R1 à R8 soient différents de H. 3) Composé. selon la revendication 2, caractérisé en ce que R1 à R8 représentent H ou un radical choisi parmi les radicaux alcoyles en C6 à C50, droits ou ramifiés, les radicaux alcoyles en C6 à C50, droits ou ramifiés, comportant un ou plusieurs hétéroatomes choisis parmi 0, S ou N dans la chaîne. 4) Composé selon l'une des revendications 2 et 3, caractérisé en ce que R1 et R8 représentent le radical cyano. ) Composé selon l'une des revendications 2 à 3, caractérisé en ce que les radicaux R1 à R8 sont identiques. 6) Composé selon l'une des revendications 2 à 5, caractérisé en ce que les radicaux R1 à R8 représentent H ou -CH2O-R10, Rlo étant un radical alcoyle en C4 à C50 ou une chaîne alcoylée enterrompue par un ou plusieurs hétéroatomes choisis parmi 0, S ou N. 7) Composé selon la revendication 6, caractérisé en ce que R10 est choisi parmi: -C8H17; -C12H25; -CH(-CH2-0O-CH12H25)2; OMe a = 1, 7 ou 14. a 8) Composé selon la revendication 7, de formule Ia, Ib, Ic, Id, Ie et If. 9) Composé selon l'une des revendications 1 à 8, caractérisé en ce que le métal est choisi parmi les lanthanides, l'yttrium, l'uranium, le thorium, l'étain et le plomb. ) Composé selon la revendication 9, caractérisé en ce que le métal choisi est le lutécium. 11) Application des composés selon l'une des revendications 1 à 10 à l'électronique ou à l'opto- électronique. 12) Application selon la revendication 11 à la réalisation d'écrans de visualisation à commande électronique. 13) Procédé de préparation de composés selon l'une des revendications 1 à 10, caractérisé en ce que l'on fait réagir un composé de formule: (R)n Por sous forme de dianion avec un sel métallique du métal Me. 14) Procédé selon la revendication 13, caractérisé en ce que le dianion du composé (R)n Por est obtenu par action d'un alcoolate de métal alcalin.